(57)【要約】【課題】貼合わせ工程なしに、高い剛性、高い撥水性および適切な摩擦係数を有する磁気カード支持体を提供することである。【解決手段】この課題は、少なくとも２層の抄き合わせにより抄造された原紙の両面に同時塗工された塗工層を有し、キャレンダー加工されておりそして原紙の抄造、塗工およびキャレンダー加工がオンマシンで行なわれている、磁気カードの支持体によって解決される。【選択図】　なし【特許請求の範囲】
【請求項１】
少なくとも２層の抄き合わせにより抄造された原紙の両面に同時塗工され塗工層を有し、キャレンダー加工されておりそして原紙の抄造、塗工およびキャレンダー加工がオンマシンで行なわれている、磁気カードの支持体。
【請求項２】
塗工層が顔料及びバインダーを主体としており、塗工量が固形分で片面当り５〜２０ｇ／ｍ２の割合である、請求項１記載の磁気カード支持体。
【請求項３】
磁気カード支持体の水による１秒後の接触角が９０度以上である、請求項１または２に記載の磁気カード支持体。
【請求項４】
塗工層の全顔料１００重量部の内、タルクが１０〜７０重量部である、請求項１〜３のいずれか一つに記載の磁気カード支持体。
【請求項５】
塗工層を構成するバインダーがアクリル樹脂を主体とするバインダーであり、該バインダーの量が顔料１００重量部に対して３０〜１００重量部である、請求項１〜４のいずれか一つに記載の磁気カード支持体。
【請求項６】
請求項１〜５のいずれか一つに記載の磁気カード支持体を製造する方法において、パルプから少なくとも２層抄きして抄造し、サイズプレス処理を施しそして乾燥し、得られる原紙の両面に塗工液を塗工し、キャレンダー処理し、更にカッターにて断裁する全工程をオンマシンで行うことを特徴とする、上記方法。
【発明の詳細な説明】
【０００１】
【産業上の利用分野】
本発明は、オンマシンで製造される適度な摩擦係数、高い撥水性および廃棄時に無害な磁気カード用支持体およびそれを製造する経済的な方法に関する。
【０００２】
【従来の技術】
銀行振込みカードや各種磁気テープなどの磁気カードの支持体は、発券機等による何回もの搬送操作で折れないよう剛度を持たせる必要があり、非常に厚い０．６５〜０．７５ｍｍの厚さが必要である。従来、この厚さを出すためには、板紙に顔料と撥水性を持たせたバインダーを片面塗工して原紙を製造し、その原紙の非塗工面同士を接着剤を用いて、ラミネーターにて貼合して製造するのが現状である。このため、作業工程が複雑で、製造コストも高くなることが問題であった。
【０００３】
また、塗工した原紙に印刷し、磁気テープを貼り合わせ後、貼合し製造する加工方法もあり、この場合には貼合後表裏のずれが発生するという問題が生じていた。そこで、貼合せずに磁気テープの貼り合わせや、印刷のできる磁気カード支持体の製造方法の開発が要望されていた。
【０００４】
また、磁気カードは、発券機等に何回も搬送操作を行うため、磁気カード支持体は、剛性だけでなく、適度な摩擦係数を持たせる必要があり、シリカや炭酸カルシウムなどの顔料だけでは、非常に摩擦係数が高く、発券機の搬送操作に支障を起こしたり、印刷、内抜き加工時に作業効率の低下を生じかねない（特許文献１参照）。
【０００５】
更に、銀行振込カードや磁気カードは、雨や湿度、人の汗などにより、カードが歪みを生じたり、カード表面が剥離したり、貼り付けた磁気テープが剥がれたりする恐れが充分にあり、高い撥水性を付与する必要がある。
【０００６】
このため、通常、撥水性を持たせるため、塗工液のバインダーとしては、塩化ビニル・ビニリデン系のラテックス（サラン系樹脂等）を使用するのが一般的であった。しかし、塩化ビニル・ビニリデン系のバインダーは紙への浸透が速く、これを抑える為塗工原紙には目止め加工をした片面コート紙を使用しているのが現状であり、これによって、製造される磁気カード支持体は２段塗工する必要があった。
【０００７】
また、更に塩化ビニル・ビニリデン系のバインダーの使用は、使用済みの磁気カードを廃棄し、焼却する際に有害であるダイオキシンを発生する恐れが充分にある。
【特許文献１】特開平１０−２１４２６号公報
【０００８】
【発明が解決しようとする課題】
本発明の課題は、上記の問題点を全て解消し、オンマシンで製造される充分な剛性、適度な摩擦係数および高い撥水性を有しそして廃棄時に無害である磁気カード用支持体並びに安価で効率的にその磁気カード支持体を製造する方法を提供することにある。
【０００９】
【課題を解決するための手段】
本発明者は、鋭意研究した結果、少なくとも２層の抄き合わせにより抄造された原紙の両面に同時塗工された塗工層を有し、キャレンダー加工されておりそして原紙の抄造、塗工およびキャレンダー加工がオンマシンで行なわれている、磁気カードの支持体により上記課題が全て解決できることを見出した。
【００１０】
この磁気カード支持体は、パルプから少なくとも２層抄きして抄造し、サイズプレス処理を施しそして乾燥し、得られる原紙の両面に塗工液を塗工し、キャレンダー処理し、更にカッターにて断裁する全工程をオンマシンで行うことによって製造できる。この方法も本発明の対象である。この方法によって、原紙の抄造、塗工およびキャレンダー加工が１台のマシンで一度に実施できる。この方法によって、安価な磁気カード支持体が製造でき、同時に巻き皺の発生がなくなり平坦性に優れた均一なシートが得られる。
【００１１】
本発明の有利な一つの実施態様においては、表裏層の静摩擦係数を０．４８±０．１０（規格値）にするために、塗工液（または塗工層）の全顔料１００重量部の内、タルクを１０〜７０重量部配合する。タルクが１０重量部以下では、摩擦係数が高く、タルクが７０部重量以上では逆に摩擦係数が低すぎて、滑りすぎにより断裁、打ち抜き等の作業効率が低下する恐れがある。
【００１２】
本発明の別の一つの有利な実施態様においては、撥水性を持たせるため、塗工する塗工液（または塗工層）のバインダーが塩素を含まないアクリル樹脂を主体とするバインダーであり、そのバインダーの量がその塗工液（または塗工層）の顔料１００重量部に対し３０〜１００重量部である。この際、塗工液（または塗工層）の顔料１００重量部に対しバインダーが３０部以下では、強度が低く、印刷の際に問題が発生する。また、バインダーが１００部以上では、ブロッキングの発生、インク乾燥性の悪化、バインダーによるマシンコーターの汚れが多くなるという様ざまな問題が生じる。
【００１３】
本発明の他の一つの実施態様においては、撥水性を持たせる塗工層の塗工量は固形分で片面当り、５〜２０ｇ／ｍ２好ましくは９〜２０ｇ／ｍ２の割合であるのが好ましい。５ｇ／ｍ２以下では、充分に原紙の表面を塗工することが出来ない。また、２０ｇ／ｍ２では、製造コストのアップに繋がる。
【００１４】
磁気カードは優れた撥水性を有することが重要である。この撥水性が低いと水分によりカードが歪み、発券機の搬送の妨げとなる。これは、雨に濡れたり、人の汗によっても同様な状態となる。これを防ぐため磁気カード用支持体の水による１秒後の接触角を９０度以上にする必要がある。９０度以下では、撥水性が低く、水濡れによる歪み、カールを発生する。従って本発明の一つの有利な実施態様においては、磁気カード支持体の水による１秒後の接触角が９０度以上である。
【００１５】
製品のコストダウンの要請は強く、磁気カード支持体においても、コストダウンが必要となっている。従来の様な多くの製造工程を経て、磁気カードを製造するとそのコストは非常に高いものであった。本発明の磁気カード用支持体及びその製造方法では、原料であるパルプから、磁気カード用支持体をオンマシンで、一度に一貫製造することができる。
【００１６】
磁気カード支持体の原紙の抄造は、丸網抄紙機或いは長網抄紙機或いは短網抄紙機あるいはそれらのコンビネーション抄紙機を用いて行われるが、少なくても２層以上の多層抄きにより行う。
【００１７】
具体的にこれらを達成するための一般的操作を以下に例示する：
パルプはＮＢＫＰ（針葉樹晒クラフトパルプ）／ＬＢＫＰ（広葉樹晒クラフトパルプ）＝０／１００〜５０／５０（重量比）、内添サイズ剤としてロジン系エマルジョン（日本ＰＭＣ社製、ＡＬ−１２０）を対パルプ０．０５〜０．５％（有効成分）、定着剤として硫酸バンドを対パルプ０．１〜２％（有効成分）、カチオン化澱粉を対パルプ０．５〜２％（有効成分）を添加し、４層抄き合わせにより抄紙し、サイズプレスにて、表面紙力剤として変性ポリアクリルアミド系樹脂（日本ＰＭＣ社製、ＳＴ−４８１Ｈ）１〜５％液を両面で２０〜５０ｃｃ／ｍ２塗布し、ドライヤーで乾燥後、エアーナイフコーター等で紙の両面で塗工液を合計で１０〜４０ｇ／ｍ２（固形分）塗工し、乾燥後にキャレンダーにて、５０〜１５０ｋｇ／ｃｍの圧力で、処理し磁気カード用支持体を製造する。なお、使用するパルプに古紙が含まれていても何ら差し支えはない。
なお、本発明はこの一般的操作に限定されるものではない。
【００１８】
【実施例】
以下に実施例を挙げて本発明をより具体的に説明するが、本発明は、勿論これらに限定されるものではない。なお、特に断らない限り、例中の部、％は固形分換算での重量部又は重量％を意味する。
【００１９】
実施例１：
＜原紙の製造＞
ＮＢＫＰ（針葉樹晒クラフトパルプ）／ＬＢＫＰ（広葉樹晒クラフトパルプ）＝３０／７０配分のパルプを混合叩解してカナディアンスタンダードフリーネス（以下ＣＳＦ）５００ｃｃのパルプを得、内添サイズ剤としてロジン系エマルジョン（日本ＰＭＣ社製、ＡＬ−１２０）を対パルプ０．３％、硫酸バンドを対パルプ１％、カチオン化澱粉を対パルプ１％を添加し、丸網抄紙機にて、各層坪量１４９ｇ／ｍ２の４層抄き合わせにより坪量５９６ｇ／ｍ２の紙を抄紙し、サイズプレスにて、表面紙力剤として変性ポリアクリルアミド系樹脂（日本ＰＭＣ社製、ＳＴ−４８１Ｈ）の２．５％液を両面で４０ｃｃ／ｍ２塗布し、ドライヤーで乾燥して原紙を製造した。
＜磁気カード用支持体の製造＞
上記サイズプレス液を塗布し、乾燥して得た原紙は巻取ることなく、該丸網抄紙機内に設備されているエアーナイフコーターにて下記に示す塗工液を該原紙の両面に片面当り１６ｇ／ｍ２（固形分）塗工しそして乾燥した後に、キャレンダーにて、１００ｋｇ／ｃｍの圧力で、処理され磁気カード用支持体をオンマシンで一貫して製造した。
【００２０】
＜塗工液調製＞
水に分散剤（ＳＮ５０３４、サンノプコ社製）を顔料に対して０．１％添加し、軽質炭酸カルシウム（ＴＰ１２３ＣＳ、奥多摩工業社製）２５部、合成非晶質シリカ（サイロイドＷ３００、グレースデビソン社製）２５部、タルク（ＬＭＳ１００、富士タルク社製）５０部を順番に入れ、カウレス分散機で４３％濃度の顔料スラリーを調製した。
この顔料スラリーにアクリル系バインダーを顔料に対して、８０部（ジョンクリル４５０、ジョンソンポリマー社製）を添加、攪拌・分散し、更に水を添加し、固形分濃度４２％の塗工液を得た。
【００２１】
実施例２：
塗工液の調製を下記の通り行った以外は、実施例１と同様にして、磁気カード支持体を製造した。
＜塗工液調製＞
水に分散剤（ＳＮ５０３４、サンノプコ社製）を顔料に対して０．１％添加し、軽質炭酸カルシウム（ＴＰ１２３ＣＳ、奥多摩工業社製）３５部、合成非晶質シリカ（サイロイドＷ３００、グレースデビソン社製）３５部、タルク（ＬＭＳ１００、富士タルク社製）３０部を順番に入れ、カウレス分散機で４３％濃度の顔料スラリーを調製した。
この顔料スラリーにアクリル系バインダーを顔料に対して８０部（ジョンクリル４５０、ジョンソンポリマー社製）を添加、攪拌・分散し、更に水を添加し、固形分濃度４２％の塗工液を得た。
【００２２】
実施例３：
ドライヤーでの乾燥後に、塗工液を紙の両面に片面当り１０ｇ／ｍ２（固形分）塗工を行った以外は、実施例１と同様にして磁気カード支持体を製造した。
【００２３】
実施例４：
塗工液の調製を下記の通り行った以外は実施例１と同様にして、磁気カード支持体を製造した。
＜塗工液調製＞
水に分散剤（ＳＮ５０３４、サンノプコ社製）を顔料に対して０．１％添加し、軽質炭酸カルシウム（ＴＰ１２３ＣＳ、奥多摩工業社製）２５部、合成非晶質シリカ（サイロイドＷ３００、グレースデビソン社製）２５部、タルク（ＬＭＳ１００、富士タルク社製）３０部を順番に入れ、カウレス分散機で４３％濃度の顔料スラリーを調製した。
この顔料スラリーにアクリル系バインダーを顔料１００部に対して５０部（ジョンクリル４５０、ジョンソンポリマー社製）を添加、攪拌・分散し、更に水を添加し、固形分濃度４２％の塗工液を得た。
【００２４】
比較例１：
ドライヤー乾燥後、塗工液を紙の両面に片面当り４ｇ／ｍ２（固形分）塗工を行った以外は実施例１と同様にして、磁気カード支持体を製造した。
【００２５】
比較例２：
塗工液の調製を下記の通り行なった以外は実施例１と同様にして、磁気カード支持体を製造した。
＜塗工液調製＞
水に分散剤（ＳＮ５０３４、サンノプコ社製）を、顔料を基準として０．１％添加し、顔料１００部に対して軽質炭酸カルシウム（ＴＰ１２３ＣＳ、奥多摩工業社製）５０部、合成非晶質シリカ（サイロイドＷ３００、グレースデビソン社製）５０部を順番に入れ、カウレス分散機で４３％濃度の顔料スラリーを調製した。
この顔料スラリーにアクリル系バインダー８０部（ジョンクリル４５０、ジョンソンポリマー社製）を添加、攪拌・分散し、更に水を添加し、固形分濃度４２％の塗工液を得た。
【００２６】
比較例３：
塗工液の調製を下記の通り行った以外は実施例１と同様にして、磁気カード支持体を製造した。
＜塗工液調製＞
水に分散剤（ＳＮ５０３４、サンノプコ社製）を、顔料を基準として０．１％添加し、顔料１００部に対して軽質炭酸カルシウム（ＴＰ１２３ＣＳ、奥多摩工業社製）２５部、合成非晶質シリカ（サイロイドＷ３００、グレースデビソン社製）２５部、タルク（ＬＭＳ１００、富士タルク社製）５０部を順番に入れ、カウレス分散機で４３％濃度の顔料スラリーを調製した。
この顔料スラリーに塩化ビニリデン樹脂系バインダーを顔料に対して、８０部（Ｌ−４１１Ａ、旭化成社製）を添加、攪拌・分散し、更に水を添加し、固形分濃度４２％の塗工液を得た。
【００２７】
比較例４：
＜原紙の製造＞
ＮＢＫＰ／ＬＢＫＰ＝３０／７０配分のパルプを混合叩解しＣＳＦ５００ｃｃのパルプを得、内添サイズ剤としてロジン系エマルジョン（日本ＰＭＣ社製、ＡＬ−１２０）を対パルプ０．３％、硫酸バンドを対パルプ１％、カチオン化澱粉を対パルプ１％で添加し、丸網抄紙機にて、各層７０ｇ／ｍ２の４層抄き合わせにより坪量２８０ｇ／ｍ２の紙を抄紙し、サイズプレスにて、表面紙力剤として変性ポリアクリルアミド系樹脂（日本ＰＭＣ社製、ＳＴ−４８１Ｈ）を２．５％液を両面で４０ｃｃ／ｍ２塗布し、ドライヤーで乾燥後、エアーナイフコーターにて下記に示す塗工液を紙の片面のみに２０ｇ／ｍ２（固形分）塗工後、キャレンダーにて、１００ｋｇ／ｃｍの圧力で処理し、リールにて巻き取り原紙を作成した。
【００２８】
＜塗工液調製＞
水に分散剤（ＳＮ５０３４、サンノプコ社製）を、顔料を基準として０．１％添加し、顔料１００部に対して軽質炭酸カルシウム（ＴＰ１２３ＣＳ、奥多摩工業社製）９５部、酸化チタン（Ａ−１１０、堺化学社製）を順番に入れ、カウレス分散機で４３％の顔料スラリーを調製した。
この顔料スラリーにＳＢＲ系バインダーを顔料１００部に対して、２０部（Ｌ−１６１２、旭化成社製）を添加、攪拌・分散し、更に水を添加し、固形分濃度４０％の塗工液を得た。
【００２９】
＜撥水性塗工層の塗工＞
得られた原紙にエアーナイフコーターにて下記の通り塗工液を紙の表面（塗工面）に１０ｇ／ｍ２（固形分）塗工し、リールにて巻取り片面のみ撥水性の塗工層を有する紙を作成した。
＜撥水性塗工液調製＞
水に分散剤（ＳＮ５０３４、サンノプコ社製）を、顔料を基準として０．１％添加し、顔料１００部に対して合成非晶質シリカ（Ｐ−５０、水沢化学社製）２０部、合成非晶質シリカ（Ｐ−７８Ａ、水沢化学社製）８０部を順番に入れ、カウレス分散機で４３％の顔料スラリーを調製した。
この顔料スラリーに塩化ビニリデン樹脂系バインダーを顔料１００部に対して、８０部（Ｌ−４１１Ａ、旭化成社製）を添加、攪拌・分散し、更に水を添加し、固形分濃度４２％の塗工液を得た。
【００３０】
＜磁気カード支持体の製造＞
片面のみ撥水性層を有する巻き取り紙をラミネーターにて裏面（非塗工面）に酢酸ビニル系接着剤（ポリゾール１２００、昭和高分子社製）５ｇ／ｍ２を塗布し、もうひとつの片面のみ撥水性を有する巻き取り紙の裏面に貼り合わせ、ニップロールにて、加圧圧着し、磁気カード支持体を製造した。
【００３１】
評価方法：
得られた用紙は、２３℃−５０％ＲＨの環境下で２４時間調湿後、それぞれ下記の方法により評価を行った。
摩擦係数：ＪＩＳ　Ｐ８１４７により静摩擦係数を測定した。
接触角　：１５ｍｍ×１０ｃｍの紙片を用意し、測定する面をダイナミックコンタクトアングルアブソープションテスター（ＤＡＴ）（ＦＩＢＲＯ　ｓｙｓｔｅｍ　ａｂ社製）にて、水の滴下時の接触角を０．１，０．５，１．０秒の時間で測定した。
【００３２】
【表１】
2004139705.tif 000002
【００３３】
上記表１のデータを利用して本発明の効果を説明する：
比較例４に示すように従来顔料塗工原紙に撥水性塗工液を塗工し、２枚の同様な撥水性塗工層を持った紙をラミネーターにて糊で貼り合わせ、磁気カード支持体を供給する場合、少なくとも４つ工程を巻き取り紙にて行う必要がある。これに対して、本発明の場合には、実施例１〜４に示すように、貼合することなくオンマシンで磁気カード支持体を供給することが可能となり、大幅に工程が短縮されるため、同時にコストも大幅に削減することができる。
【００３４】
実施例３では１０ｇ／ｍ２の塗工量で、その撥水性が良好であるのに対して、比較例１に示すように４ｇ／ｍ２では撥水性が不足することが判る。
【００３５】
実施例１及び２に示すようにタルクの部数が３０部、５０部では静摩擦係数の値が良好であるのに対して、比較例２に示した様にタルク部数０では静摩擦係数が高すぎ、発券機での搬送操作に支障をきたすことが判る。
【００３６】
アクリル樹脂を主体とするバイダーを実施例１および４に示す様に、５０部、８０部使用した場合には良好な撥水性が達成されるのに対して、比較例３に示す様に塩化ビニル・ビニリデン系のバインダーでは撥水性が不十分であることが判る。
【００３７】
磁気カード支持体の水による１秒後の接触角が９０度以上にすることによる効果は、銀行振込カードや磁気カードが雨や水分、人の汗などにより、カードが歪みを生じたり、カード表面が剥離したり、貼り付けた磁気テープが剥がれたりする恐れを除くのに必要な値である。
【００３８】
【発明の効果】
本発明の磁気カード用支持体は、高い剛性、高い撥水性および適切な摩擦係数を有する磁気カード支持体である。本発明の磁気カード用支持体及びその製造方法は、貼合することなく、オンマシンで行うことにより、生産効率を大幅に向上させ、また低価格での該磁気カード支持体を供給することを可能ならしめるものである。